(57)【要約】本発明は、平鋼製品の製造であって、前記平鋼製品が、５パーセントの二軸変形後に、前記平鋼製品の表面の少なくとも１つにおいて、＜０．３５μｍのＷｓａ（１−５）値、−０．５〜＋０．５の面内異方性Δｒを示し、前記平鋼製品の表面から＜２００μｍの深さまで、＞０．１〜＜３．０ＧＰａのナノ硬度Ｈを示す、前記製造を可能にする。本目的のために、（重量％で）０．０００３〜０．０５０％のＣ、０．０００１〜０．２０％のＳｉ、０．０１〜１．５％のＭｎ、０．００１〜０．１０％のＰ、０．０００５〜０．０３０％のＳ、０．００１〜０．１２％のＡｌ、０．０００１〜０．０１％のＮ、それぞれの場合において、任意に：０．０００１〜０．１５％のＴｉ、０．０００１〜０．０５％のＮｂ、≦０．００５％のＢ、≦０．１５％のＣｕ、≦０．１５％のＣｒ、≦０．１５％のＮｉ、≦０．１０％のＭｏ、≦０．０５％のＳｎからなり、残部がＦｅおよび不純物からなるスラブを、１２００〜１２７０℃のスラブ引き抜き温度ＢＺＴに加熱し、８０〜９０％の厚さ減少で粗圧延し、次いで、８５０〜９５０℃の最終温度で８５〜９５％の厚さ減少で、９５〜９９．５％の総変形度で、１〜２５％の最終ホットロールパスにおける厚さ減少ΔｄＦで、仕上圧延して、３〜５ｍｍの厚さの平鋼製品にし、当該平鋼製品を４〜３０Ｋ／秒で６２０〜７８０℃の巻き取り温度ＨＴに冷却し、巻き取る。酸洗後、７０〜９０％の総変形度で冷間圧延し、６５０〜９００℃で再結晶焼鈍する。これに関して、ＢＺＴ、ＧＬＺ、ΔｄＦ、およびＨＴは、以下の条件を満たす。−０．５２９６５３＊Ｑ＋０．９４４３７２＊ＨＴ＿ｔ＋０．７１１５５９＊ΔｄＦ＿ｔ＜−０．１８８９４５９ここで、Ｂｚｔは℃で、ＧＬＺは分で、ＨＴは℃で、ΔｄＦは％で入力され、Ｑ＝（（Ｂｚｔ／ＧＬＺ）−５．５５３℃／分）／（１．７７７℃／分）；ＨＴ＿ｔ＝（ＨＴ−７２８．１３℃）／４２．３００℃、ΔｄＦ＿ｔ＝（ΔｄＦ１２．４３３８４％）／２．３０６３２８％である。要約は、図なしで公開されることが意図されている。【特許請求の範囲】
【請求項１】
平鋼製品の製造方法であって、
前記平鋼製品が、５パーセントの二軸変形後に、前記平鋼製品の表面の少なくとも１つにおいて、０．３５μｍ未満のＷｓａ（１−５）値、−０．５〜＋０．５の面内異方性Δｒを示し、各平鋼製品の表面から２００μｍ未満の深さまで延びる領域において、０．１ＧＰａ超３．０ＧＰａ未満のナノ硬度Ｈを示し、
以下の加工工程：
ａ）（重量％で）、
Ｃ：０．０００３〜０．０５０％
Ｓｉ：０．０００１〜０．２０％
Ｍｎ：０．０１〜１．５％
Ｐ：０．００１〜０．１０％
Ｓ：０．０００５〜０．０３０％
Ａｌ：０．００１〜０．１２％
Ｎ：０．０００１〜０．０１％
を含有し、ならびに群「Ｔｉ、Ｎｂ、Ｂ、Ｃｕ、Ｃｒ、Ｎｉ、Ｍｏ、Ｓｎ」から１種以上の元素を、各場合において任意に含有し、ただし、
Ｔｉ：０．０００１〜０．１５％
Ｎｂ：０．０００１〜０．０５％
Ｂ：≦０．００５％
Ｃｕ：≦０．１５％
Ｃｒ：≦０．１５％
Ｎｉ：≦０．１５％
Ｍｏ：≦０．１０％
Ｓｎ：≦０．０５％
であり、残部がＦｅおよび不可避不純物からなる鋼製のスラブを提供する、加工工程と、
ｂ）前記スラブを炉内で１２００〜１２７０℃のスラブ引き抜き温度Ｂｚｔに加熱し、前記スラブを前記炉の外へ引き抜く、加工工程と、
ｃ）前記スラブを３〜５ｍｍの厚さの熱間圧延平鋼製品に熱間圧延する加工工程であり、前記熱間圧延が、厚さ減少が８０〜９０％の粗圧延と、厚さ減少が８５〜９５％の仕上圧延とを含んでなり、前記熱間圧延中に達成される総変形度が９５〜９９．５％であり、最終ロールパスで１〜２５％の厚さ減少ΔｄＦが達成され、最終熱間圧延温度が８５０〜９５０℃である、加工工程と、
ｄ）前記得られた熱間圧延平鋼製品を６２０〜７８０℃の巻き取り温度に冷却する加工工程であって、冷却速度が４〜３０Ｋ／秒である、加工工程と、
ｅ）前記熱間圧延平鋼製品をコイルに巻き取る、加工工程と、
ｆ）ホットストリップを酸洗し、スケールを取り除く、加工工程と、
ｇ）前記熱間圧延平鋼製品を冷間圧延平鋼製品に冷間圧延する加工工程であり、前記冷間圧延によって達成される総変形度が７０〜９０％である、加工工程と、
ｈ）６５０〜９００℃の焼鈍温度で前記冷間圧延平鋼製品を再結晶焼鈍する加工工程であり、前記焼鈍を、必要に応じて、脱炭焼鈍雰囲気下で行う、加工工程と、
ｉ）前記冷間圧延平鋼製品のスキンパスレベルが０．３〜２．０％になる任意のスキンパス圧延を施す、加工工程と、
を有し、
前記スラブ引き抜き温度Ｂｚｔ、前記スラブが押し込まれて引き抜かれるまでの間に前記焼鈍炉内で費やす総滞留時間ＧＬＺ、前記最終ホットロールパスにおける前記厚さ減少ΔｄＦ、および前記巻き取り温度ＨＴが、以下の条件：
−０．５２９６５３＊Ｑ＋０．９４４３７２＊ＨＴ＿ｔ＋０．７１１５５９＊ΔｄＦ＿ｔ＜−０．１８８９４５９
ここで、Ｑ＝（（Ｂｚｔ／ＧＬＺ）−５．５５２８１℃／分）／（１．７７７３５９℃／分）
Ｂｚｔ：スラブ引き抜き温度（℃）
ＧＬＺ：総滞留時間（分）
ＨＴ＿ｔ＝（ＨＴ−７２８．１３０３０℃）／４２．３００１１４℃
ＨＴ：巻き取り温度（℃）
ΔｄＦ＿ｔ＝（ΔｄＦ−１２．４３３８４％）／２．３０６３２８％
ΔｄＦ：前記最終ホットロールパスにおける厚さ減少（％）
を満たす、平鋼製品の製造方法。
【請求項２】
前記スラブ引き抜き温度Ｂｚｔが１２５０℃未満であることを特徴とする、請求項１に記載の方法。
【請求項３】
前記熱間圧延工程中、前記スラブが最初に粗熱間圧延を受け、次いで仕上熱間圧延を受けることを特徴とする、請求項１〜２のいずれか一項に記載の方法。
【請求項４】
前記再結晶焼鈍が、スルーフィード工程において、６５０〜８７０℃の焼鈍温度、７０〜１８０ｍ／分の処理速度、＋１５℃〜−５０℃の焼鈍雰囲気の露点で行われることを特徴とする、請求項１〜３のいずれか一項に記載の方法。
【請求項５】
スキンパス圧延中に達成される変形度が０．５〜２％であることを特徴とする、請求項１〜４のいずれか一項に記載の方法。
【請求項６】
前記平鋼製品を耐食コーティングで被覆することを特徴とする、請求項１〜５のいずれか一項に記載の方法。
【請求項７】
前記コーティングがＺｎ系コーティングであることを特徴とする、請求項６に記載の方法。
【請求項８】
（重量％で）、
Ｃ：０．０００３〜０．０５０％
Ｓｉ：０．０００１〜０．２０％
Ｍｎ：０．０１〜１．５％
Ｐ：０．００１〜０．１０％
Ｓ：０．０００５〜０．０３０％
Ａｌ：０．００１〜０．１２％
Ｎ：０．０００１〜０．０１％
を含有し、ならびに群「Ｔｉ、Ｎｂ、Ｂ、Ｃｕ、Ｃｒ、Ｎｉ、Ｍｏ、Ｓｎ」からの１種以上の元素を、各場合に任意に含有し、ただし、
Ｔｉ：０．０００１〜０．１５％
Ｎｂ：０．０００１〜０．０５％
Ｂ：≦０．００５％
Ｃｕ：≦０．１５％
Ｃｒ：≦０．１５％
Ｎｉ：≦０．１５％
Ｍｏ：≦０．１０％
Ｓｎ：≦０．０５％
であり、残部がＦｅおよび不可避不純物からなる鋼から構成され、
かつ、
５パーセントの二軸変形時に、前記平鋼製品の表面の少なくとも１つにおいて、０．３５μｍ未満のＷｓａ（１−５）値により特徴付けられる低いうねりを有し、−０．５〜＋０．５の面内異方性Δｒを示し、各平鋼製品の当該表面から２００μｍ未満の深さまで延びる領域において、０．１ＧＰａ超３．０ＧＰａ未満のナノ硬度Ｈを示す、冷間圧延平鋼製品。
【請求項９】
前記５パーセントの二軸変形後の前記平鋼製品の少なくとも１つの表面上で測定されたＷｓａ（１−５）値が、変形前の当該表面のＷｓａ（１−５）値よりも最大０．０５μｍ高いことを特徴とする、請求項８に記載の平鋼製品。
【請求項１０】
耐食コーティングで被覆されていることと、前記耐食コーティングのＷｓａｍｏｄ値が０．３０μｍ未満であることとを特徴とする、請求項８または９のいずれか一項に記載の平鋼製品。
【請求項１１】
｛１１１｝＜１１０＞のガンマ繊維の方位を有する冷間圧延平鋼製品の集合組織のピークが８．５〜１０．５であることを特徴とする、請求項８〜１０のいずれか一項に記載の平鋼製品。
【請求項１２】
コールドストリップ中の析出物の平均サイズが６０〜１５０ｎｍであることを特徴とする、請求項８〜１１のいずれか一項に記載の平鋼製品。
【請求項１３】
２０００秒、６５０℃での前記平鋼製品のＨＴＣ軟化が８６〜１００％に達することを特徴とする、請求項８〜１２のいずれか一項に記載の平鋼製品。
【請求項１４】
前記平鋼製品の表面から始まり２５μｍの深さまでの領域のナノ硬度と、前記平鋼製品の表面から２５μｍ超離れたより深い領域のナノ硬度との差ΔＨが、−０．３ＭＰａ〜０．４ＭＰａであることを特徴とする、請求項８〜１３のいずれか一項に記載の平鋼製品。
【発明の詳細な説明】
【技術分野】
【０００１】
本発明は、平鋼製品の製造方法および対応する平鋼製品に関する。
【背景技術】
【０００２】
以下で平鋼製品に言及がなされている場合、平鋼製品は、車体部品などの製造用にブランクカットまたはパネルが切り離される鋼ストリップまたはシートなどの圧延製品を意味する。
【０００３】
材料の成分が以下に記載されている場合、それぞれにおいて記載されている個々の含有量は、別段の明記がない限り、重量を表す。対照的に、雰囲気の成分の列挙は体積を表す。
【０００４】
車体の構築などに使用される部品のプライマーレス塗装への切り替えの結果として、自動車の車体外装部品における「長いうねり」というトピックにますます注目が集まっている。
【０００５】
塗装されていない部品またはシートの長いうねりは、肉眼で見える１〜５ｍｍの波長の波の高さの差を包含するＷｓａ値「Ｗｓａ（１−５）」によって特徴付けることができる。
【０００６】
自動車の車体外装では、５％変形マルシニアック（Marciniak）カップで７５／ｃｍ以上のピークカウントおよび０．３μｍ以下のＷｓａ値を遵守する必要がある。シートサンプルを「マルシニアック（Marciniak）カップ」に成形するために必要な器具および当該サンプルを作製する際に従う手順は、ＩＳＯ  １２００４−２：２００８に記載されており（4.3.4; Forming Limit Curve, FLCを参照）、５％二軸変形シートで測定を実施する。
【０００７】
最適化された表面特性を有する薄いシートを作製するための従来の方法は、製造工程を締めくくるスキンパス圧延の間に達成されるべき改良にのみ当初焦点をあてていた。しかしながら、特に軟らかいＩＦ鋼または焼付硬化性を備えた鋼の場合、５％変形マルシニアック（Marciniak）カップで０．３５μｍ以下のＷｓａ値を確実に維持することは困難であることが明らかになった。対照的に、高強度鋼は問題が少ないことが分かっている。
【０００８】
このような先行技術の一例は、特許文献１に記載されている。当該文献に記載されている方法により、最適化された成形性および塗装の適合性を有する、フェライトミクロ組織を有する冷間圧延および再結晶焼鈍された平鋼製品が得られる。本目的のために、平鋼製品は、（重量％で）Ｃ：０．０００１〜０．００３％、Ｓｉ：０．００１〜０．０２５％、Ｍｎ：０．０５〜０．２０％、Ｐ：０．００１〜０．０１５％、Ａｌ：０．０２〜０．０５５％、およびＴｉ：０．０１〜０．１％を含有し、かつ、各場合において、任意成分として、Ｃｒ：０．００１〜０．０５％，Ｖ：０．００５％以下、Ｍｏ：０．０１５％以下、Ｎ：０．００１〜０．００４％を含有する鋼からなる。そのため、平鋼製品は、以下の機械的特性：Ｒｐ０．２≦１８０ＭＰａ、Ｒｍ≦３４０ＭＰａ、Ａ８０≦４０％、ｎ値≦０．２３を有する。さらに、平鋼製品の表面の少なくとも１つにおいて、平鋼製品は、０．８〜１．６μｍの算術平均粗さＲａおよび７５／ｃｍのピークカウントＲＰｃを有する。製造では、平鋼製品をＮ２−Ｈ２焼鈍雰囲気下で連続スルーフィード工程で再結晶焼鈍し、時効硬化処理に付す。次いで、平鋼製品を０．４〜０．７％のスキンパスレベルを有するワークロールで仕上げるが、ワークロールの周面は、１．０〜２．５μｍの平均粗さＲａおよび≧１００／ｃｍのピークカウントを有し、スキンパスワークロールの表面に形成されたくぼみおよびピークは、確率的に分布している。この手順の目的は、未だ未変形状態にあるときにＷｓａ１−５−０％値をできる限り低く保ち、後の成形中に、発生する応力の結果として、許容できない値まで劣化しないようにすることである。滑らかなスキンパスロールを使用しているため、それによって金属ストリップに移るうねりが少なくなると考えられる。しかしながら、非常に滑らかなスキンパスロールは平鋼製品に跡を残す傾向があることと、原則として、または他の技術的理由のため、特定の最低限の要件がスキンパスロールの表面集合組織（テクスチャ）に課せられることとより、当該アプローチは制限を受ける。
【０００９】
この先行技術に加えて、冷間圧延平鋼製品の製造方法であって、鋼が（重量％で）０．０００５〜０．００３５％のＣ、０．０５％以下のＳｉ、０．１〜０．６％のＭｎ、０．０２％以下のＰ、０．０２％未満のＳ、０．０１％〜０．１０％のＡｌ、０．００３０％以下のＮ、および０．００１０％以上のＢを含有し、Ｂ含有量およびＮ含有量が、条件Ｂ／Ｎ≦３．０を満たし、ここでＢ／Ｎ＝（Ｂ（質量％））／１０．８１）／（Ｎ（質量％）／１４．０１）であり、鋼合金の残部がＦｅおよび不可避不純物からなる前記方法が、特許文献２から公知である。冷間圧延平鋼製品の構造は、平鋼製品の表面からの距離が平鋼製品の厚さの４分の１に相当する平鋼製品の表面に平行な平面内の（１１１）［１−１０］から（１１１）［−１−１２］方位の７．０以上の平均積分強度ｆによって特徴付けられる。同時に、圧延方向の断面におけるフェライト粒子の平均直径は、少なくとも６．０〜１０．０μｍである。さらに、ヤング率「Ｅ」について、条件ＥＡＶＥ≧２１５ＧＰａ、Ｅ０≧２１０ＧＰａ、Ｅ４５≧２１０ＧＰａ、Ｅ９０≧２１０ＧＰａ、および−０．４≦Δｒ≦０．４が満たされる。一つの例示的な実施形態において、このようなシートを、スラブを１２００℃に加熱し、次いで８８０〜８９０℃の最終熱間圧延温度で熱間圧延することにより作製する。得られたホットストリップを５６０〜６５０℃で巻き取り、次いで酸洗処理後、冷間圧延する。その結果、冷間圧延によって達成される変形度は、８６〜９３．５％に達し、そのため、得られるコールドストリップは、０．２２５〜０．２６ｍｍの厚さを有する。次いで、コールドストリップを、３０秒の期間にわたってスルーフィード工程で６６０〜７３０℃で焼鈍する。最後に、焼鈍したコールドストリップは、２．０％の変形度でスキンパス圧延を受ける。この手順の目的は、より高い値のヤング率を有する平鋼製品を製造し、当該シートから形成される部品の高度の剛性を保証することである。しかしながら、このようにして製造された冷間圧延平鋼製品において生じる表面のうねりの問題または表面特性の他の側面は、考慮されていない。
【００１０】
最後に、特許文献３は、以下の組成（質量％で）：０．０１〜０．０８％のＣ、０．１０〜０．８０％のＭｎ、０．６０％以下のＳｉ、０．０１５〜０．０８％のＡｌ、０．００５％以下のＮ、各場合において０．０１〜０．０４％のＴｉおよび／またはＮｂ、０．１５％以下のＣｕおよび／またはＶおよび／またはＮｉを含有し、残部が鉄である鋼から高い耐デント性を有するプレス部品を製造するための良好な成形性、特にストレッチフォーミング性を有する冷間圧延鋼シートまたはストリップを製造する方法であって、鋳片を１０５０℃を超える温度に予熱し、次いでＡｒ３温度を超え９５０℃に達し得る最終温度で熱間圧延する前記方法を開示する。次いで、得られたホットストリップを５５０〜７５０℃の温度で巻き取り、次いで４０〜８５％の総変形度で冷間圧延する。冷間圧延に続いて、コールドストリップを連続炉内で７２０℃以上の温度で再結晶焼鈍する。最後に、５〜７０Ｋ／秒で冷却した後、得られたコールドストリップは、スキンパス圧延を受ける。この方法でも、表面特性の最適化ではなく、製造される平鋼製品で特定の機械的特性を達成することに重点が置かれている。
【先行技術文献】
【特許文献】
【００１１】
【特許文献１】国際公開第２０１６／０５５２２７Ａ１号
【特許文献２】欧州第２７００７３１Ａ１号
【特許文献３】ドイツ第１９６２２１６４Ｃ１号
【発明の概要】
【００１２】
上述した先行技術の背景に対して、本発明は、軟質ＩＦ鋼または焼付硬化型鋼に典型的な組成および最適化された表面特性を有する平鋼製品を提供し、このような平鋼製品を確実に製造する方法に言及するという課題を踏まえた。
【００１３】
当該方法に関して、本発明は、平鋼製品の製造中に請求項１に記載の加工工程を行うことで、この課題を解決した。
【００１４】
本発明に従って製造され、対応する特性を示す平鋼製品は、請求項８に記載の特徴を有する。
【００１５】
本発明の有利な実施形態は、従属請求項に規定されており、本発明の一般的概念と同様に、以下に詳細に説明されている。
【発明を実施するための形態】
【００１６】
本発明によれば、本発明に係る平鋼製品の製造方法であって、前記平鋼製品が、５パーセントの二軸変形後に、前記平鋼製品の表面の少なくとも１つにおいて、０．３５μｍ未満のＷｓａ（１−５）値、−０．５〜＋０．５の面内異方性Δｒを示し、各平鋼製品の表面から２００μｍ未満の深さまで延びる領域において、０．１ＧＰａ超３．０ＧＰａ未満のナノ硬度Ｈの変化ΔＨを示す前記方法は、以下の加工工程：
ａ）（重量％で）、
Ｃ：０．０００３〜０．０５０％
Ｓｉ：０．０００１〜０．２０％
Ｍｎ：０．０１〜１．５％
Ｐ：０．００１〜０．１０％
Ｓ：０．０００５〜０．０３０％
Ａｌ：０．００１〜０．１２％
Ｎ：０．０００１〜０．０１％
を含有し、ならびに群「Ｔｉ、Ｎｂ、Ｂ、Ｃｕ、Ｃｒ、Ｎｉ、Ｍｏ、Ｓｎ」から１種以上の元素を、各場合において任意に含有し、ただし、
Ｔｉ：０．０００１〜０．１５％
Ｎｂ：０．０００１〜０．０５％
Ｂ：≦０．００５％
Ｃｕ：≦０．１５％
Ｃｒ：≦０．１５％
Ｎｉ：≦０．１５％
Ｍｏ：≦０．１０％
Ｓｎ：≦０．０５％
であり、残部がＦｅおよび不可避不純物からなる鋼製のスラブを提供する加工工程と、
ｂ）前記スラブを炉内で１２００〜１２７０℃のスラブ引き抜き温度Ｂｚｔに加熱し、前記スラブを前記炉の外へ引き抜く加工工程と、
ｃ）前記スラブを３〜５ｍｍの厚さの熱間圧延平鋼製品に熱間圧延する加工工程であり、前記熱間圧延が、厚さ減少が８０〜９０％の粗圧延と、厚さ減少が８５〜９５％の仕上圧延とを含んでなり、前記熱間圧延中に達成される総変形度が９５〜９９．５％であり、最終ロールパスで１〜２５％の厚さ減少ΔｄＦが達成され、最終熱間圧延温度が８５０〜９５０℃である、前記加工工程と、
ｄ）得られた熱間圧延平鋼製品を６２０〜７８０℃の巻き取り温度に冷却する加工工程であり、冷却速度が４〜３０Ｋ／秒である、前記加工工程と、
ｅ）前記熱間圧延平鋼製品をコイルに巻き取る加工工程と、
ｆ）ホットストリップを酸洗し、スケールを取り除く加工工程と、
ｇ）前記熱間圧延平鋼製品を冷間圧延平鋼製品に冷間圧延する加工工程であり、前記冷間圧延によって達成される総変形度が７０〜９０％である、前記加工工程と、
ｈ）６５０〜９００℃の焼鈍温度で前記冷間圧延平鋼製品を再結晶焼鈍する加工工程であり、前記焼鈍を、必要に応じて、脱炭焼鈍雰囲気下で行う、前記加工工程と、
ｉ）前記冷間圧延平鋼製品のスキンパスレベルが０．３〜２．０％になる任意のスキンパス圧延を施す、加工工程と、
を有し、
前記スラブ引き抜き温度Ｂｚｔ、前記スラブが押し込まれて引き抜かれるまでの間に前記焼鈍炉内で費やす総滞留時間ＧＬＺ、前記最終ホットロールパスにおける前記厚さ減少ΔｄＦ、および前記巻き取り温度ＨＴが、以下の条件：
−０．５２９６５３＊Ｑ＋０．９４４３７２＊ＨＴ＿ｔ＋０．７１１５５９＊ΔｄＦ＿ｔ＜−０．１８８９４５９
ここで、  Ｑ＝（（Ｂｚｔ／ＧＬＺ）−５．５５２８１℃／分）／（１．７７７３５９℃／分）
Ｂｚｔ：スラブ引き抜き温度（℃）
ＧＬＺ：総滞留時間（分）
ＨＴ＿ｔ＝（ＨＴ−７２８．１３０３０℃）／４２．３００１１４℃
ＨＴ：巻き取り温度（℃）  
ΔｄＦ＿ｔ＝（ΔｄＦ−１２．４３３８４％）／２．３０６３２８％
ΔｄＦ：前記最終ホットロールパスにおける厚さ減少（％）
を満たす。
【００１７】
したがって、本発明に係る平鋼製品は、冷間圧延平鋼製品であって、（重量％で）、
Ｃ：０．０００３〜０．０５０％，
Ｓｉ：０．０００１〜０．２０％，
Ｍｎ：０．０１〜１．５％，
Ｐ：０．００１〜０．１０％，
Ｓ：０．０００５〜０．０３０％，
Ａｌ：０．００１〜０．１２％，
Ｎ：０．０００１〜０．０１％，
を含有し、ならびに群「Ｔｉ、Ｎｂ、Ｂ、Ｃｕ、Ｃｒ、Ｎｉ、Ｍｏ、Ｓｎ」から１種以上の元素を、各場合において任意に含有し、ただし、
Ｔｉ：０．０００１〜０．１５％，
Ｎｂ：０．０００１〜０．０５％，
Ｂ：≦０．００５％，
Ｃｕ：≦０．１５％，
Ｃｒ：≦０．１５％，
Ｎｉ：≦０．１５％，
Ｍｏ：≦０．１０％，
Ｓｎ：≦０．０５％，
であり、残部がＦｅおよび不可避不純物からなる鋼製であり、
かつ、
前記平鋼製品の表面の少なくとも１つにおいて、５パーセントの二軸変形時に、０．３５μｍ未満のＷｓａ（１−５）値によって特徴付けられる低いうねりを有し、−０．５〜＋０．５の面内異方性Δｒを示し、各平鋼製品の当該表面から２００μｍ未満の深さまで延びる領域において、０．１ＧＰａ超３．０ＧＰａ未満のナノ硬度Ｈを示す、前記冷間圧延平鋼製品である。
【００１８】
後続のスキンパス圧延を伴う特別な焼鈍工程であって、後続のスキンパス圧延も特別に適合させられている前記焼鈍工程に実質的に基づく上記で評価した先行技術とは異なり、本発明は、基本的に製造法の各加工工程が、最終冷間圧延平鋼製品で測定することができるＷｓａ（１−５）値に影響を及ぼすという知識に基づく。材料科学の観点から、方法全体にわたって基体内で行われる工程を総合的に考察することにより、本発明は、本発明に係る方法の個々の加工工程に関する仕様を開発し、それによって、Ｗｓａ（１−５）値に対するそれぞれの加工工程の負の影響を可能な限り排除する。したがって、本発明に係る個々の加工工程において遵守されるべき工程パラメータの相互従属性は、式の形式の条件により表される。
−０．５２９６５３＊Ｑ＋０．９４４３７２＊ＨＴ＿ｔ＋０．７１１５５９＊ΔｄＦ＿ｔ＜−０．１８８９４５９
当該条件は、スラブ引き抜き温度Ｂｚｔおよび総滞留時間ＧＬＺを含む係数Ｑ＝（（Ｂｚｔ／ＧＬＺ）−５．５５２８１℃／分）／（１．７７７３５９℃／分）を介して、スラブの加熱に関連するパラメータ、ならびにスラブの加熱に続いて行われる熱間圧延工程におけるＷｓａ（１−５）値に影響を及ぼす重要な変数、すなわち巻き取り温度ＨＴ＿ｔを考慮に入れ、パラメータΔｄＦ＿ｔ＝（ΔｄＦ−１２．４３３８４％）／２．３０６３２８％を介して、熱間圧延工程の最終パスで達成される厚さ減少ΔｄＦを考慮に入れる。
【００１９】
したがって、本発明に従って製造され、対応する特性を示す平鋼製品のうねりパラメータＷｓａ（１−５）を、上記で説明した先行技術に関連して既に上述したように、５％変形マルシニアック（Marciniak）カップで測定する。うねりパラメータＷｓａ（１−５）の測定を、Ｓｔａｈｌ−Ｅｉｓｅｎ−Ｐｒｕｅｆｂｌａｔｔ（鉄鋼試験仕様）ＳＥＰ１９４１（第１版２０１２年５月）に従って行う。しかしながら、この場合、ＳＥＰ１９４１の仕様から逸脱して、Ｗｓａ（１−５）値を圧延方向に対して横方向ではなく、圧延方向に沿って測定する。
【００２０】
本発明の目標値として、５パーセントの二軸変形時に、Ｗｓａ（１−５）値が、最大０．０５μｍしか増加し得ないこと、すなわち、５％変形前後のＷｓａ（１−５）値の差ΔＷｓａが最大０．０５μｍに達し得ることを規定した。ホットストリップ粒径、Wassermann, G. (1970), H.-J. Bunge, Mathematical Methods of Texture Analysis, Akademie-Verlag Berlin 1969, 330 pages Geb. M 68.-. Krist. Techn., 5: K23. doi :10.1002/crat.19700050319に従う集合組織解析で方法自体公知の方法で測定した集合組織｛１１１｝＜１１０＞のピーク、析出値、面内異方性Δｒ、ＨＴＣ軟化、およびナノインデンテーション測定からの硬度曲線を、変形過程にわたるＷｓａ（１−５）値の変化に決定的な影響を与える材料特性として求め、以下の条件をこれらの特性値について規定した。これらが満たされると、それぞれの場合において、本発明に係る冷間圧延平鋼製品が得られ、特に最適化された表面うねりが得られる。
【００２１】
−  本発明に係る方法において中間製品として得られる熱間圧延平鋼製品の構造でＤＩＮ  ＥＮ  ＩＳＯ  ６４３に従って測定される平均粒径は、好ましくは１０〜１８μｍであるべきである。スラブ引き抜き温度Ｂｚｔが高いほど、その後のホットストリップがより粗い粒径を有する可能性が高くなる。したがって、ホットストリップの粒径は、過度に高いスラブ引き抜き温度Ｂｚｔの指標である。スラブ引き抜き温度Ｂｚｔが高いと、製鋼所における製鋼工程から生じるより多くの析出物、好ましくは炭化物、炭窒化物、および硫化物が溶解する。これらは溶解するため、もはや、スラブおよびホットストリップの構造の粒子の成長に対する障害として機能することはできない。したがって、粒子は支障なく成長することができる。より粗いホットストリップ粒子は、より小さなホットストリップ粒子よりも再結晶化が遅く、この特性をコールドストリップの構造に移す。より粗いホットストリップ粒子は、その後の再結晶焼鈍に必要とされる冷間圧延工程において引き起こされるエネルギー吸収において、より小さなホットストリップ粒子よりも著しく効率性が低い。これは、焼鈍中の再結晶化を著しく緩慢にし、延いては高いΔｒ値をもたらす。粒径が減少するにつれて平鋼製品がより高い強度を示し、その成形性に悪影響を及ぼすため、粒径は、１０μｍ未満ではない必要がある。粒径は、１８μｍを超えない必要があるが、これは、粒径が大きくなると、冷間圧延工程中のエネルギーの吸収が損なわれるためである。これは、その後の再結晶化の推進力の低下をもたらし、集合組織に負の影響を及ぼし、そのため、延いてはΔｒ値が高くなり過ぎることになる。
【００２２】
−  ガンマ繊維の方位が｛１１１｝＜１１０＞であるコールドストリップの集合組織のピークは、好ましくは８．５〜１０．５にあるべきである。この範囲が維持されると、最小化されたΔｒ値が達成される。平面異方性を表すΔｒ値は、以下のように計算される：
Δｒ＝（ｒ＿長手＋ｒ＿横−２＊ｒ＿対角）／２
これに関して、ｒ＿長手は圧延方向に対して長手方向に測定したｒ値であり、ｒ＿横は圧延方向に対して横方向に測定したｒ値であり、ｒ＿対角は圧延方向に対して４５°の角度で測定したｒ値である。圧延方向に対するｒ値ｒ＿長手、ｒ＿横、およびｒ＿対角の差は互いに大きく異なり、表面組織ピークが８．５未満または１０．５超である場合、Δｒ値を確実に−０．５〜＋０．５の間で調整することができないことが、研究により示されている。
【００２３】
集合組織を測定するための標準化された測定方法は利用可能ではない。しかしながら、集合組織は、Ｘ線回折計を用いた極点図の測定と、それに続くBunge（H.-J. Bunge: “Mathematical Methods of Texture Analysis”, Akademie-Verlag Berlin, 1969およびH.-J. Bunge: “Texture Analysis in Material Science”, Butterworth London, 1983）による級数展開法による数学的計算によって決定することができる。
【００２４】
−  ＤＩＮ  ＥＮ  ＩＳＯ  １０２４７に従って測定したコールドストリップ中の析出物の平均サイズは、好ましくは６０〜１５０ｎｍであるべきである。再結晶焼鈍の前に存在する析出物が微細であるほど、焼鈍で意図された再結晶化を妨げる危険性が高くなる。したがって、析出物は６０ｎｍより小さくはない必要がある。しかしながら、１５０ｎｍより大きい析出物は表面状態に負の影響を及ぼす。０．３５μｍ以下のＷｓａ値を達成するためには、析出物は１５０ｎｍの平均サイズを超えない必要がある。
【００２５】
−  ＤＩＮ  ＥＮ  ＩＳＯ  ６８９２−１：２００９に従って測定した平鋼製品の平面異方性は、好ましくは−０．５〜０．５に達するべきである。
【００２６】
−  ナノインデンテーション、すなわち平鋼製品の表面から始まり２５μｍの深さまでの領域のナノ硬度と、平鋼製品の表面から２５μｍを超えて離れたより深い領域のナノ硬度との差ΔＨは、本発明に係る平鋼製品において、−０．３ＭＰａ〜０．４ＭＰａであることが最適である。垂直異方性は、シート厚みに対する、またはシート厚みの方向の異方性である。
【００２７】
垂直異方性の１つの尺度は、シート厚みにわたって求めた硬度曲線の局所的な差である。本出願では、２つの領域を区別する：１）鋼基体表面上で始まり、表面からシート厚みへ０〜２５μｍ延びる表面近傍領域；２）表面から２５μｍの距離からシート厚みの中程に延び、シート厚みの残部を含むより深い領域。このより深い領域は、バルクとも呼ばれる。
【００２８】
「Ｈ」は、ＧＰａで測定される絶対ナノ硬度を指すと理解される。これに関して、ナノインデンテーションをＤＩＮ  ＥＮ  ＩＳＯ  １４５７７−１／−２／−４に従って測定する。表面近傍領域内で、少なくとも１つのナノ硬度値Ｈを測定する。しかしながら、典型的には、原則として、３つ以上のナノ硬度値をシート厚みにわたって等間隔で測定し、算術平均し、全ての測定値を粒内に記録する。少なくとも１つのナノ硬度値を、より深い領域内でも測定する。典型的には、この場合にも、５つ以上の粒内ナノ硬度値を、シート厚みにわたって等間隔で測定し、算術平均する。本明細書において単に「ナノ硬度」に言及している場合、「ナノ硬度」は、少なくとも１つの測定値を意味するが、通常、いくつかの個々の測定値からの平均値を意味する。
【００２９】
それぞれの平鋼製品の表面から２００μｍ未満の深さまで延びる領域において、ナノ硬度Ｈは、０．１ＧＰａ超３．０ＧＰａ未満、好ましくは１．０ＧＰａ〜２．５ＧＰａの値を有するべきである。局部的な材料のネッキングを回避し、それによって表面のうねりを低減するために、充分に良好な流動性および成形性を確保するために、ナノ硬度は、この領域で３．０ＧＰａを超えない必要がある。
【００３０】
「ΔＨ」は、表面近傍領域のナノ硬度Ｈ＿２５μｍと、バルク硬度とも呼ばれる、より深い領域のナノ硬度Ｈ＿バルクとから計算される差を示す。表面硬度がバルク硬度より大きい場合、ΔＨは正である。バルク硬度が表面硬度より大きい場合、ΔＨは負である。変形中のコールドストリップの不規則な流動性状および結果として生じるうねりを回避するために、ΔＨは−０．３ＭＰａ以上０．４ＭＰａ以下であるべきである。硬度差がより大きい場合には、成形中の表面近傍領域（深さ：０〜２５μｍ）およびより深い（深さ：＞２５ｑｍ）領域の流動性状に差が見られ得る。硬度が低い領域は、硬度が高い領域と比較してより変形し、その結果、表面にうねりの形態の不均一性を生じさせ得る。
【００３１】
−  ２０００秒かつ６５０℃で測定したＨＴＣ軟化は、好ましくは８６〜１００％に達するべきである。「ＨＴＣ軟化」は、再結晶工程中の材料の軟化を意味すると理解されるべきである。ＨＴＣ軟化は鋼の再結晶挙動の尺度である。サンプルの再結晶が不充分であるほど、または遅いほど、材料が異方性特性を示す可能性が高くなる。顕著なうねりの危険性は、異方性が増加すると増加する。
【００３２】
ＨＴＣ軟化は、フルハードコールドストリップ上で行われる高温伝導率測定（ＨＴＣ測定）によって測定する。測定方法はどの規格にも含まれていない。ＨＴＣ測定を実施するために、１ｍｍのウェブ幅を有するＵ字形のサンプルを、ワイヤーエロージョンによってシートから分離する。スポット溶接法によりサンプルの各末端にワイヤーを取り付ける。焼鈍工程中、所定の温度で、アルゴン保護ガス雰囲気下で、これらの測定ワイヤーを介してサンプルの電圧を測定し、これから電気伝導率を計算する。再結晶中に、電気導電率が増加し、これは軟化の尺度を表す。このようにして２０００秒かつ６５０℃で測定したＨＴＣ軟化は、−０．５〜＋０．５のΔｒ値を保証し、それにより低いうねりを保証するために、８６％以上に達するべきである。
【００３３】
本発明に係る方法は、特にＺｎ系耐食コーティングを備えた、最適化されたうねりを有する冷間圧延平鋼製品の製造に特に適している。
【００３４】
別段の明記がない限り、本明細書に記載の知見および条件は、被覆されていない平鋼製品にも、Ｚｎ系保護コーティングを備えた平鋼製品にも適用される。
【００３５】
Ｚｎコーティングは、従来の方法で塗布された実質的にＺｎのみからなるコーティング（コーティングタイプ「Ｚ」）、またはＺｎ合金、特にＺｎＭｇ合金（コーティングタイプ「ＺＭ」）からなることができる。コーティングは、溶融コーティング、または電解コーティングによって施すことができる。さらに、対応する組成を考慮すると、コーティングは、ガルバニーリング処理に付されていてもよい（コーティングタイプ「ＺＦ」。）本発明に従って製造された平鋼製品を本発明に従って提供される種類のＺｎコーティングで被覆することができる溶融浴の可能な成分の例には、以下が含まれる（含有量は重量％で記載されており、本明細書で指定されている含有量については、それぞれの場合において、実際問題として典型的な許容誤差が適用される指標値が記載されている）：
ａ）０．２％のＡｌ、微量のＦｅおよびＰｂ、残部のＺｎおよび不可避不純物（コーティングタイプ「Ｚ」）、
ｂ）１％のＡｌ、１％のＭｇ、微量のＦｅおよびＰｂ、残部のＺｎおよび可避不純物（コーティングタイプ「ＺＭ」）、
ｃ）ガルバニーリングしたシートでは、０．１％のＡｌ、微量のＦｅおよびＰｂ、残部のＺｎおよび不可避不純物（コーティングタイプ「ＺＦ」）。
【００３６】
本出願においてＷｓａ値に言及がなされている場合、Ｗｓａ値は、ＳＥＰ１９４１に従って５％二軸変形状態で測定された被覆されていない、または被覆されているシートのＷｓａ（１−５）値を意味する。また、本出願の例示的な実施形態において「Ｗｓａ０％」および「Ｗｓａ５％」に言及がなされている限り、「Ｗｓａ５％」は、ＳＥＰ１９４１による５％二軸変形状態におけるＷｓａ（１−５）値を意味する。同様に、「Ｗｓａ０％」は、ＳＥＰ１９４１による、０％二軸変形状態、すなわち未変形状態におけるＷｓａ（１−５）値である。
【００３７】
Ｗｓａ１−５値は、算術平均粗さ値（同じ計算）に本質的に類似しているうねりパラメータであるが、Ｗｓａ１−５値では、後者とは対照的に、０．８ｍｍ以下の非常に短い波長は考慮されず、１〜５ｍｍの波長のみが考慮される。平均粗さ値を求めるときのように、Ｗｓａ１−５値を求めるために、プロファイルセンターラインから開始してプロファイルセンターラインより上の波の山およびプロファイルセンターラインより下の波の谷を積分によって合計し、次いで、このようにして求めた総面積を測定する長さで割る。これにより、１ｍｍ〜５ｍｍの波長範囲の平均波高に相当する、μｍで表される一次元値が得られる。Ｗｓａ１−５値は、平らな未変形シート（Ｗｓａ１−５−０％値）でも５％二軸変形シート（Ｗｓａ１−５−５％値）でも測定することができる。
【００３８】
本出願においてＷｓａｍｏｄ値への言及がなされている場合、Ｗｓａｍｏｄ値は、耐食層、すなわちコーティングされているシートのコーティングの固有のうねりのみを指す。被覆されていない、または被覆されているシートのＷｓａ（１−５）値とは対照的に、Ｗｓａｍｏｄ値は、２０×２０ｍｍ寸法の表面で実施する、ＤＩＮ  ＥＮ  ＩＳＯ  ３４９７に従った、空間分解走査Ｘ線蛍光分析（Fischerscope X-ray）による耐食層の塗布分布の測定から得られる。したがって、Ｗｓａｍｏｄ値は、純粋なコーティングのＷｓａ１−５値を表し、コーティングで被覆された平鋼製品全体の値ではない。このように、鋼基体による影響を受けない純粋なコーティングの影響は、Ｗｓａｍｏｄ値を求めることにより推定することができる。Ｘ線蛍光分析により表面全体にわたって走査ごとに測定したコーティング厚は、次いで、現在市販されている公知の画像処理ソフトウェアを使用してコーティングのＷｓａ１−５値に変換することができる。
【００３９】
Ｗｓａ値およびＷｓａｍｏｄ値を求めるためのカットオフ波長は、λｃ＝１ｍｍおよびλｆ＝５ｍｍである。カットオフ波長は、プロファイルフィルターが正弦波の振幅を５０％に減少させる波長である。カットオフ波長は、粗さとうねりの間の境界の尺度として理解することができる。カットオフ波長λｆは、より長い波長に関してうねりの境界を定める。
【００４０】
本発明は、軟質ＩＦ鋼または焼付硬化型鋼製の平鋼製品の成形後のＷｓａ値の劣化が不均一な材料特性に起因するという知見に基づいている。これに対処するために、本発明は、このような平鋼製品の異方性および表面測定可能なうねりを最適化するための手段を提案した。
【００４１】
平面異方性Δｒは、主に、厚みの外側からの圧延方向に対して異なる方向でのシートの平面内での材料の異なる塑性流動挙動の尺度として使用されてきた。平面異方性Δｒは、ＤＩＮ  ＥＮ  ＩＳＯ  ６８９２−１：２００９に従って求められる。したがって、機械的引張試験片を圧延方向に対して「長手方向」、「横方向」および「対角線方向」の３方向で試験し、次いで平面異方性を式Δｒ＝（ｒ０°＋ｒ９０°−２×ｒ４５°）／２により求める。この値が０に近いほど、成形中の材料の挙動がより等方性になる。したがって、このようにして求めたΔｒ値は、本発明に従って制限されるべきΔＷｓａ値と相関することが示され得る。
【００４２】
「垂直異方性」も考慮される。ナノ硬度曲線は、この特性値の尺度と見なすことができる。本目的のために、成形に起因するＷｓａ値（＝ΔＷｓａ）の劣化が、材料の内部と比較して硬化しているか、またはより強い局所的に制限された表面近傍領域に起因すると考えられるため、シート厚みにわたる材料の機械的特性の曲線を知ることが必要である。したがって、例えば、脱炭表面層の場合のように、表面近傍層を、より深い層よりも軟らかくすることができる。しかしながら、表面近傍層は、例えば肌焼材料の場合のように、より深い層よりも大きな硬度を示すこともできる。
【００４３】
表面近傍領域における硬度差ΔＨが大きいほど、最大硬度が存在する表面近傍領域が薄いほど（＝急峻な「硬度曲線のバスタブプロファイル」）、成形によるＷｓａ値の劣化の可能性が高くなる。この原因は様々であり、スキンパス工程などによる表面近傍領域における転位密度の上昇、特に軟質のＴｉ−安定化ＩＦ鋼の場合の不完全に再結晶化された第１粒子層、表面での酸化物および同様の析出物による固溶強化、ならびにＢＨ鋼の場合の表面での炭素富化に起因する。
【００４４】
特に、本発明に係る平鋼製品が、金属耐食コーティング、特にＺｎコーティングで被覆されている場合、基体を考慮するのに加えて、基体コーティング系を全体で判断できるようにするため、長いうねりに対するコーティングの影響を考慮することも必要である。本目的のための好適な方法は、ＤＩＮ  ＥＮ  ＩＳＯ  ３４９７に従うＸ線蛍光（Fischerscope X-Ray）であり、当該方法では、所定の表面領域にわたる亜鉛層分布を走査し、基体の影響を好適なフィルターを使用して遮断する。このようにして、ノズルパラメータおよびスキンパス工程により直接影響を受けるコーティングの長いうねりの成分のみを考慮する。特別な数学的アルゴリズムを使用して、肉眼で見えるうねりを評価のために客観的な特性値（ＳＥＰ１９４１を参照）に変換する。
【００４５】
スラブ引き抜き温度Ｂｚｔは、最高１２７０℃に達し、下限は、１２００℃以上である。このようにスラブ引き抜き温度Ｂｚｔが１２００〜１２７０℃の範囲内に制限されていると、スラブの鋼に含まれる硫化マンガンは溶解されない。ＭｎＳ析出物の溶解は、スラブ引き抜き温度Ｂｚｔが１２５０℃未満の場合に特に防止することができる。スラブ引き抜き温度は下限が１２００℃であり、これは、当該温度未満では、この場合では温度緩衝剤がないために、既に熱間圧延ラインの仕上セクションにおいてフェライト変態の危険性があるからである。これは、機械的特性に対する負の効果と関連するため、望ましくない。さらに、炉内の軸受ブロックの摩耗が著しく増加する可能性がある。炉内のスラブの総滞留時間ＧＬＺは、その長さに依存する。１８０分未満の総滞留時間では充分なヒートスルーが達成されず、延いては、仕上セクションでのフェライト変態の危険性を生じさせ得る。対照的に、４００分を超える総滞留時間では、製鋼所でのスラブの製造に起因するスラブ中の多すぎる析出物が溶解され得る。
【００４６】
したがって、比較的低いスラブ引き抜き温度を設定することによって、スラブ炉内で溶解されなかった析出物、特に硫化マンガン、炭化チタン、窒化チタン、炭窒化チタン、硫化銅、および硫化マンガンなどを、その後の熱間圧延工程中でも溶解させず、その後にホットストリップ中に微細析出物を形成することが達成される。このような微細析出物の生成を回避するべきである。再結晶工程は微細析出物の存在によって影響を受け得るため、析出物のサイズおよびそれらの分布は、本発明の成功にとって決定的に重要である。ホットストリップ中の析出物がより小さく、より微細に分布していると、より多くの再結晶化が妨げられ、その結果、ｒ値と、Δｒ値と、最終的には、Δｒ値に直接依存する平鋼製品のΔＷｓａ値も、劣化する。
【００４７】
したがって、本発明は、一方で、本発明に係る範囲内のスラブ引き抜き温度Ｂｚｔとスラブが押し込まれて引き抜かれるまでの間に焼鈍炉内で費やす総滞留時間ＧＬＺとの間、および他方で、最終ホットロールパスにおける厚さ減少ΔｄＦと巻き取り温度ＨＴとの間の複雑な相互作用が、本発明により得られる最終製品の質、特にそのナノ硬度（バルクおよび表面）に与える影響を、本発明において満たされなければならない以下の条件を通じて、考慮に入れる。
−０．５２９６５３＊Ｑ＋０．９４４３７２＊ＨＴ＿ｔ＋０．７１１５５９＊ΔｄＦ＿ｔ＜−０．１８８９４５９
式中、  Ｑ＝（（Ｂｚｔ／ＧＬＺ）−５．５５２８１℃／分）／（１．７７７３５９℃／分）
Ｂｚｔ：スラブ引き抜き温度（℃）
ＧＬＺ：総滞留時間（分）
ＨＴ＿ｔ＝（ＨＴ−７２８．１３０３０℃）／４２．３００１１４℃
ＨＴ：巻き取り温度（℃）
ΔｄＦ＿ｔ＝（ΔｄＦ−１２．４３３８４％）／２．３０６３２８％
ΔｄＦ：最終ホットロールパスでの厚さ減少（％）
【００４８】
この条件の立式は、一方で、熱間圧延に先行するいわゆる粗列圧延におけるスラブの加工の重要な影響を与えるパラメータである、スラブ引き抜き温度Ｂｚｔ、および総滞留時間ＧＬＺ、ならびに、他方で、熱間圧延および冷却セクションパラメータが、最終平鋼製品の特定の集合組織の形成に関与し、そして特定の集合組織は、特定のΔｒ値で表されるという知見に基づいている。
【００４９】
スラブ引き抜き温度Ｂｚｔと総滞留時間ＧＬＺとの組み合わせは、スラブ中の析出物の溶解および形成に影響を与えるが、これは、非常に高い温度と、また実際の熱間圧延工程と比較して、数時間という非常に長い工程所要時間とが、ここでは優先するからである。例えば、スラブへの溶融物の固化の間に早期に生成した析出物は、スラブの焼鈍の過程で溶解し、他の新しい析出物が形成され、他の析出物は再び存在したままであり、すなわちそれらは溶解しない。析出物のこの溶解、形成、および非溶解は、熱間圧延のパラメータ、および冷却セクションパラメータと直接相互作用し、したがって、ホットストリップの構造に決定的な影響を及ぼす。
【００５０】
炉内滞留時間ＧＬＺおよびスラブ引き抜き温度Ｂｚｔについて本発明において規定された条件は、スラブ中の粗い析出物が溶解しないように選択される。対照的に、過度に高いスラブ引き抜き温度または過度に長い焼鈍時間では、固化工程から生じるスラブ中の比較的粗い析出物が溶解するであろう。結果として、ホットストリップ粒子は、最初は、圧延工程中に支障なく成長することができるだろう。スラブが炉から引き出された後、最初にスラブの温度、次にスラブから圧延されたホットストリップの温度は、着実に低下する。結果として、加工された鋼材中に析出物を形成するための圧力が増加し、その結果、炉内のスラブ中に以前に溶解した析出物が再び形成されるが、もはや粗くはなく、溶鋼の固化後よりもはるかに微細な形態である。この微細化は、熱間圧延工程において、溶融物がスラブに鋳造されるときよりも温度が著しく低いということに起因する。
【００５１】
対照的に、本発明に係るスラブ引き抜き温度Ｂｚｔおよび総滞留時間ＧＬＺは、微細析出物、すなわち平均サイズが例えば６０ｎｍ未満の析出物が再結晶化を妨げるため、粗い析出物の溶解およびその結果としての微細析出物の形成が防止されるように慎重に選択される。
【００５２】
ナノ硬度（バルクおよび表面）もまた、粗列圧延パラメータである、スラブ引き抜き温度Ｂｚｔ、および総滞留時間ＧＬＺによる影響を受ける傾向がある。再加熱炉内でのスラブの焼鈍は、典型的には６５〜７５体積％の窒素からなる雰囲気下で、高温で行われる。アレニウスのアプローチに基づいて、これらの条件下で、Γ−Ｆｅ中のＮの拡散が起こり、したがってスラブの表面で窒化、すなわち窒素富化が起こる。窒化によって影響を受ける厚み領域は、スラブの露出表面から始まり約３ｍｍの深さまで延びる。この領域で起こる窒素富化は表面の硬化と関連している。本発明に係る方法で得られる厚さ０．６５ｍｍの平鋼製品において、窒素富化領域の厚さが３ｍｍである２５５ｍｍの典型的なスラブ厚から出発すると、これは、平鋼製品の表面に隣接する約８μｍの硬化層をもたらす。
【００５３】
さらに、焼鈍処理中の本発明に係る条件の遵守は、窒素含有炉雰囲気によるスラブ表面の窒化の最小化に対して正の効果を有する。典型的な炉雰囲気は、６５〜７５体積％の窒素、５〜１５体積％のＣＯ２、１５〜２５体積％のＨ２Ｏ、および１〜２体積％の酸素を含有する。窒素富化の程度が高すぎるスラブ表面は、冷間圧延ストリップ中に表面近傍硬化層をもたらし得、ここでも、「表面近傍」とは、典型的には、露出表面から始まり０〜２５μｍの深さまで延びる層を指す。本発明に係る条件により、不可避の窒化は、本発明に従って製造される最終製品への悪影響が最小限に抑えられる程度に制限される。
【００５４】
本発明によれば、熱間圧延は、いくつかの熱間圧延段階で従来のように実施することができる。例えば、実際には、ホットストリップを熱間圧延し、５または７つの熱間圧延段階で仕上げる熱間圧延機を本目的のために使用する。
【００５５】
それぞれの場合に利用可能な熱間圧延技術に応じて、熱間圧延を、従来のように、粗熱間圧延と仕上熱間圧延とに分けることができる。したがって、仕上圧延に先行する粗圧延は、スラブから仕上熱間圧延に適した厚さを有する粗ストリップを製造するために、同様に従来のように、反転オペレーションで実施することができる。粗圧延の間、粗圧延ストリップが粗圧延列を離れる出力温度は、早すぎるフェライト変態を防ぐために、１０５０℃未満にならないようにするべきである。
【００５６】
本発明に従って提供される鋼スラブの合金は、いわゆる「軟質ＩＦ鋼」および焼付硬化性を有する超低Ｃ含有量を有する鋼（「ＵＬＣ鋼」）を含んでなる。
【００５７】
表１において、典型的な合金の仕様は、それぞれの場合において、軟質ＩＦ鋼「軟質ＩＦ」について、焼付硬化性を有するＵＬＣ鋼「ＵＬＣ−ＢＨ」（「ＵＬＣ」＝超低炭素）および著しい焼付硬化性を有するＥＬＣ鋼「ＥＬＣ」（「ＥＬＣ」＝極低炭素）について記載されており、これらは、本発明に従って加工されるスラブおよび本発明に係る特性を有する平鋼製品について、本発明により規定される合金の仕様により包含される。
【００５８】
本発明に従って提供される合金成分は、以下の効果を有する。
【００５９】
炭素（Ｃ）：
本明細書で対象とする種類のＩＦ鋼の場合、炭素および窒素は、チタンおよび／またはニオブなどのミクロ合金化元素を介して完全に結合している。このようにして、低い降伏強度が達成され、フローラインからの自由が保証される。これに関連して、Ｃ含有量は０．０５重量％まで達することができ、０．０００３重量％以上のＣ含有量では、ＩＦ鋼に関して炭素の存在の有利な効果を特に確実に達成することができる。したがって、０．００５重量％以上または０．０４５重量％以下のＣ含有量が達成されることが好ましい。
【００６０】
焼付硬化性を有するＵＬＣ鋼の場合には、成形特性の制御に加えて、Ｃ含有量（および場合によりＮ含有量）によるＢＨ効果の制御も非常に重要である。ＫＴＬ工程中の変形に続いて、自由炭素は、成形によって生じた転位で拡散する。その後の流動工程（成形工程）では、炭素が転位運動を妨げ、降伏強度が増大する。このようにして、プレス工場での加工中の良好な成形特性は、ストーブ焼付（「ＫＴＬ」）後の部品で、より高い降伏強度と組み合わされる。したがって、本発明に従って加工された種類のＵＬＣ鋼のＣ含有量は、０．００２５重量％の領域内にあることが最適であり、０．００１５重量％以上または０．００３５重量％以下の含有量が実際に特に適していることが分かった。
【００６１】
窒素（Ｎ）：
炭素に関して上記で説明した効果を補助するために、本発明にしたがってそれぞれの場合において加工された鋼中に窒素を０．０１重量％以下の含有量で存在させることができる。鋼の良好な成形特性および良好な時効硬化挙動を保証するために、この上限を超えない必要がある。実際に確実に補助的効果の達成を可能にするためには、０．０００１重量％以上のＮ含有量が有利であり得る。本発明に従って加工された鋼中のＮの存在は、０．０００８重量％以上のＮ含有量で、特に好影響を有し得る。Ｎの存在の悪影響は、Ｎの含有量が０．００８重量％以下に制限されることで、特に確実に回避され得る。
【００６２】
ケイ素：
ケイ素は、０．２重量％以下の含有量で、本発明に従って提供されたスラブの鋼中に存在する。Ｓｉは固溶体硬化剤として作用する。Ｓｉは鋼の降伏強度および引張強度を増大させる。しかしながら、ケイ素含有量の増加は、成形挙動を損なう。本発明に従って加工された鋼中のＳｉの正の効果がある確実な使用は、０．０００１重量％以上の含有量でなされ得る。本発明に従って加工された鋼中のＳｉの存在は、０．０００５重量％以上のＳｉ含有量で、特に正の効果を有する。Ｓｉの存在の悪影響は、Ｓｉの含有量が０．１５重量％以下に制限されることで、特に確実に回避され得る。
【００６３】
マンガン：
マンガンは、硫黄と共にＭｎＳを形成し、それにより、存在し得る硫黄の負の効果を低減する。同時に、Ｍｎは固溶体硬化剤としても作用し、この点でＳｉと同じ効果を有する。本発明に従って加工された鋼の特性に対するＭｎの正の効果がある特に確実な使用は、Ｍｎ含有量が０．０１重量％以上、特に０．０３重量％以上に達することでなされ得る。Ｍｎの存在の正の効果がある効果的使用は、１．５重量％以下、特に０．８重量％以下の含有量でなされ得る。
【００６４】
リン：
リンも、本明細書で対象とする種類の鉄合金の降伏強度および引張強度を増大させる。しかしながら、リンは、溶融物の固化中に一次偏析を引き起こし、ガンマ相の著しい狭小化により固体状態で二次偏析を引き起こす傾向がある。アルファ固溶体およびガンマ固溶体の両方における比較的遅い拡散速度の結果として、いかなる偏析も困難を伴ってのみ再び補うことができるだけであり、これは、本発明に従って加工された鋼のＰ含有量が、０．１重量％、特に０．０８重量％以下に制限されているためである。本発明に従って加工された鋼の特性に対するＰの正の効果がある特に確実な使用は、Ｐ含有量が０．００１重量％以上、特に０．００２重量％以上に達することでなされ得る。
【００６５】
硫黄：
硫黄は、本明細書で対象とする種類の鋼において、かなりの程度まで偏析を引き起こす鋼の副元素である。同時に、硫黄は、鋼における赤熱脆性の要因である。これらの負の結果を回避するために、Ｓ含有量は、０．０３重量％以下、特に０．０２５重量％以下に制限され、製造工程の結果として、０．０００５重量％以上、特に０．００１％以上のＳ含有量が、本発明に係る鋼の特性に典型的である。
【００６６】
アルミニウム：
アルミニウムは、鋼の脱酸用の強力な脱酸剤として製鋼に使用されている。アルミニウムも窒素と窒化物を形成する。結果として、アルミニウムはまた、鋼の時効硬化に対する鈍感性を改良する。少量の添加では、アルミニウムは、微粒子の形成にも役立つ。したがって、本発明に従って加工された鋼は、０．００１〜０．１２重量％のＡｌを含有する。本発明に従って加工された鋼の特性に対するＡｌの正の効果がある特に確実な使用は、Ａｌ含有量が０．００５重量％以上に達することでなされ得る。したがって、本発明に従って加工された鋼のＡｌ含有量が０．０９重量％以下に制限されることで、Ａｌの存在の負の効果が確実に回避され得る。
【００６７】
チタンおよびニオブ（任意添加）：
本発明に従って加工されたスラブの鋼に、０．１５重量％以下、特に０．１３重量％以下の含有量のチタン、または０．０５重量％以下、特に０．０１重量％以下の含有量のニオブが単独で存在していること、または互いに組み合わされて存在していることができる。チタンおよびニオブは、ＣおよびＮを部分的または完全に結合するという目的を果たし、それにより材料の時効硬化の可能性を低減する。さらに、チタンおよびニオブは、析出物の形成および固溶体硬化の両方により材料の強度に影響を及ぼす。本発明に従って加工された鋼中のＴｉの存在は、０．０００１重量％以上のＴｉ含有量で、特に正の効果を有する。また、０．０００５重量％以上のＮｂ含有量が、実際には特に有利であることが分かっている。
【００６８】
ホウ素（任意添加）：
本明細書で対象とする種類の鋼中で、Ｂは本発明に係る鋼の成形性、特にｒ値を損なうため、ホウ素の含有量は０．００５重量％、特に０．００４重量％に制限される。しかしながら、Ｂの少量の添加は、脆性破壊を受けにくくすることに役立ち得る。本目的のために、０．０００２重量％以上のＢを本発明に係る鋼中に与えることができる。
【００６９】
銅、クロム、ニッケル、モリブデン、およびスズ（任意添加）：
本発明に従って加工されたスラブの鋼において、Ｃｕ、Ｃｒ、Ｎｉ、Ｍｏ、またはＳｎは、製造工程中に鋼中に取り込まれる技術的に不可避の不純物の中に分類され得る。これらの含有量は、他の不純物の含有量と同様に、技術的に有利で実現可能な範囲内で、本発明に従って加工された鋼の特性に悪影響を及ぼさないほど低く保たれなければならない。この点に関して、本発明は、Ｃｕ、Ｃｒ、およびＮｉ含有量については、上限をそれぞれ０．１５重量％以下、特に０．１２重量％以下、Ｍｏ含有量については、上限を０．１０重量％以下、特に０．０８重量％以下、Ｓｎ含有量については、上限を０．０５重量％以下、特に０．０３重量％以下に規定する。
【００７０】
本発明に係る方法で予熱されたスラブの熱間圧延は、本質的に公知の方法で実施することができる。熱間圧延の過程で、スラブは粗圧延を受けることができ、粗圧延で初期の厚さ減少８０〜９０％が達成される。また、典型的には２２０〜２８０ｍｍの初期厚さで粗圧延セクションに入るスラブは、典型的には３０〜５０ｍｍの粗圧延ストリップ厚さに粗圧延される。
【００７１】
粗圧延スラブは、本質的に公知の方法で、従来装備されている熱間圧延仕上列で数パス、典型的には５または７パスで、典型的には３〜５ｍｍの必要とされる最終厚さのホットストリップに仕上熱間圧延され得る。その結果、熱間圧延仕上列で達成される変形度は、典型的には８５〜９５％に達する。
【００７２】
熱間圧延の最終ロールパスでは、１〜２５％、特に５〜２０％の厚さ減少ΔｄＦが最終ホットロールパスで達成されるように圧延パラメータが調整され、ここでは、８〜１７％の厚さ減少ΔｄＦが特に好ましいことが分かっている。したがって、最終仕上スタンドにおける厚さ減少ΔｄＦは、変形度の直接的指標であり、フェライト変態前の最終動的再結晶化工程を表す。この変形度が低いほど、冷却によるフェライト変態の直前の再結晶化の推進力は低く、すなわち、凍結強制状態は回避される。さらに、低い変形度は、より球状のオーステナイト粒をもたらす傾向がある。この形状は、その後、変態後にフェライト粒子に受け継がれる。球状粒子はより等方性である傾向がある。
【００７３】
そして、熱間圧延（粗＋仕上）により達成される総変形度は、最終熱間圧延温度で典型的には９５〜９９．５％に達し、また、最終熱間圧延温度は、典型的には８５０〜９５０℃、特に９１０〜９５０℃に達する。最終熱間圧延温度は、ホットストリップの粒径に影響を与える。粒径は、核形成および粒成長によって制御される。析出物の形態でより多くの核がホットストリップ中に存在するほど、これらの核は成長時にブレーキとして作用するため、粒径はより小さくなる。最終熱間圧延温度が低いほど、より多くの変態核が析出物の形態で形成され、ホットストリップの粒径がより小さくなる。したがって、本発明によれば、最終熱間圧延温度は９５０℃に制限される。
【００７４】
熱間圧延の終了後、熱間圧延列の最終スタンドから出るホットストリップは、４〜３０Ｋ／秒の冷却速度で冷却される。１０〜２２Ｋ／秒の冷却速度は、本発明に従って達成される、製造される平鋼製品の特性のプロファイルに関して、ここでは特に有利であることが分かっている。ここで、冷却速度がより速く、より高くなるほど、ホットストリップ中の粒成長が抑制され、さらに酸化がより少なくなるため、最終製品においてより良好な特性を達成することができるという傾向がある。ホットストリップ粒子が小さいほど、後続の冷間圧延工程中にエネルギーをよりよく吸収し、結果として、後続の再結晶化工程のより高い推進力も示し、等方性が改善され、そのためΔｒ値が減少する。さらに、表面近傍領域で妨害する酸化物が少ない。したがって、冷間圧延工程後に行われる再結晶化は、当該領域ではほとんど妨げられない。これは、表面近傍領域でより球状の粒子をもたらし、結果としてシート厚みにわたって均一なナノ硬度をもたらす傾向がある。＞３０Ｋ／秒の過度に高い冷却速度では、材料は、より硬くなり、＜４Ｋ／秒の過度に低い冷却速度では、より軟らかくなり、機械的性質に悪影響を及ぼし得る。
【００７５】
熱間圧延後の冷却は、「正面から」、すなわち、熱間圧延後できる限り直ちに、例えば、熱間圧延終了後０〜４秒以内に行われることが、好ましい。しかしながら、「後ろから」、すなわち、熱間圧延後ある時間の間隔をおいて冷却を行うこと、例えば、４秒を超える休止時間後に冷却を開始することも可能である。
【００７６】
冷却の過程で、ホットストリップは、典型的には６２０〜７８０℃の巻き取り温度に冷却される。また、この温度範囲は、巻き取り温度もホットストリップの粒径に影響を与えるため、ホットストリップ中の粒成長を考慮して選択されている。過度に高い巻き取り温度では、粒成長が促進される。したがって、７００〜７５０℃の巻き取り温度範囲が、本発明に係る目的に特に有利であることが分かっている。これに関して、本発明に従って規定される巻き取り温度の範囲も、本発明において使用され、本発明に従って適用されるスラブ引き抜き温度ＢＺＴと総滞留時間ＧＬＺとの間の関係を通して達成される析出条件を考慮して選択されている。さらに、表面近傍領域における非常に微細に分布したＴｉ析出物の形成は、高い巻き取り温度によって促進される。これらの析出物は、主に、冷間圧延工程後に適所に残るＴｉ酸化物からなる。次いで、これらは、後続の再結晶焼鈍中に、再結晶化中の表面近傍の粒子配向を妨げるため、高い転位密度を有する回収される比較的細長い粒子のみが表面近傍に存在する傾向があり、これにより表面近傍領域において強度が高められ、延いては硬度も高められる。
【００７７】
冷間圧延の前に、通常通り、ホットストリップからスケールおよびホットストリップに付着している他の残留物を除去し、本目的のために、例えば、従来の酸洗処理を使用する。
【００７８】
その後の冷間圧延は、通常の方法で行うことができる。その結果、総変形度は、７０〜９０％の範囲内で達成される。
【００７９】
本発明に従って行われる再結晶焼鈍の間、６５０〜９００℃、特に７２０〜８８０℃の焼鈍温度が維持される。
【００８０】
−１５℃を超える比較的高い露点を有する焼鈍雰囲気下で焼鈍を行うことで、成形中のＷｓａ値の増加を特に効果的に防ぐことができるが、これは、この場合、約１０ｐｐｍの炭素が、１０〜５０μｍの深さにわたる表面近傍領域で除去されるからである。本目的のために、再結晶焼鈍を、スルーフィード工程において、６５０〜８７０℃の焼鈍温度、７０〜１８０ｍ／分の処理速度、＋１５℃〜−５０℃の焼鈍雰囲気の露点で行うことができる。
【００８１】
スラブが最小化されたＣ含有量を有する焼付硬化鋼またはＵＬＣ鋼などに典型的な成分からなる場合に、たとえ焼付硬化特性に悪影響を及ぼし得るとしても、Ｗｓａ値を最適化するために、表面近傍領域の強度特性をシートの体積に合わせるように、表面の遊離Ｃ含有量を低減することが有利であり得る。これは、スルーフィード工程で、再結晶焼鈍と組み合わせて行われることが最適である、脱炭焼鈍により達成することができ、この場合、冷間圧延平鋼製品を、６５０℃〜８７０℃の範囲にある、特に８００℃以上の焼鈍温度で、露点が＋１５℃〜−５０℃、例えば−１５℃〜−５０℃の範囲内にある焼鈍雰囲気下で、７０〜１８０ｍ／分の処理速度で焼鈍する。このようにして、８７０℃の焼鈍温度、７０ｍ／分の処理速度、および０℃の露点で、＞６０％の脱炭を達成することができる。対照的に、８３０℃の焼鈍温度、９０ｍ／分の処理速度、および−５０℃の焼鈍雰囲気の露点は、約３０％の脱炭を達成する。
【００８２】
スラブがＩＦ鋼に典型的な成分からなる場合、６５０〜８７０℃の焼鈍温度では、焼鈍雰囲気の露点を、典型的には、−１０℃〜−５０℃で選択することができる。ＩＦ鋼の場合、炭素は、析出物の形態で結合している。結果として、ＩＦ鋼は、遊離炭素を含まず、そのため、全く脱炭が起こらないことがあり得る。したがって、焼鈍雰囲気の露点を自由に選択することができる。
【００８３】
寸法公差を改善し、表面性状を最適化するために、本発明に従って製造された平鋼製品を、本質的に公知の方法でスキンパス圧延に付し、典型的には、０．３％以上、特に０．５％以上、かつ２．０％以下のスキンパスレベルで仕上げる。焼付硬化鋼に典型的な組成を有する鋼を加工する場合、より高いスキンパスレベルで、例えば０．７５％超、特に１％超のスキンパスレベルで、スキンパス圧延を行うことができる。一方、軟質ＩＦ鋼に典型的な組成を有する鋼を加工する場合、典型的には０．５〜１％、特に０．７％以下にスキンパスレベルを設定することができる。
【００８４】
０．５％以上のスキンパスレベルで本発明に係るスキンパス工程により本発明に係る表面性状を確実に達成するために、２．７μｍ未満のＲａ値および７０  １／ｃｍを超えるピークカウントによって特徴付けられる、放電テクスチャリング（「ＥＤＴ」）により作製された粗さを有するワークロールを使用することができる。
【００８５】
亜鉛系もしくは亜鉛−マグネシウム系の溶融コーティング、またはガルバニーリング処理を意図した溶融コーティングの場合、冷間圧延工程の後かつスキンパス工程の前にコーティングを施すことができる。電着塗装平鋼製品の場合、コーティングはスキンパス工程の後に行うことができ、この場合、スキンパスは焼鈍処理後に行う。焼鈍処理は、ベル型炉内で、または連続焼鈍として行うことができる。対応して塗布されたコーティングを備えた本発明に係る平鋼製品は、０．３０μｍ未満、特に０．２５μｍ未満のＷｓａｍｏｄ値を有する。
【００８６】
本発明によれば、目的は、それぞれのＷｓａ値、「Ｗｓａ１−５」または「Ｗｓａ＿ｍｏｄ」を可能な限り低く保つことである。いずれの場合も、本発明に従って製造され、対応する特性を有する平鋼製品のそれぞれのＷｓａ（１−５）は、それぞれの場合において、０．３５μｍ未満であるため、自動車の車体外装部品の製造を意図した平鋼製品に実際に適用される仕様が確実に満たされる。この仕様は、５％変形マルシニアック（Marciniak）カップについて上記で説明した方法で求めたＷｓａ（１−５）値に特にあてはまる。本発明に係る平鋼製品のＷｓａ（１−５）値が低いほど、本発明に係る平鋼製品から成形により製造された部品に許容し得る程度を超えるうねりが生じる確率が低くなる。したがって、０μｍにできるだけ近いＷｓａ１−５値が最適と見なされるべきである。そのため、本発明において許容されるＷｓａ（１−５）値の数値は、０μｍ〜＜０．３５μｍの範囲にわたり、Ｗｓａｍｏｄ値については、０μｍ〜＜０．３μｍの範囲にわたる。範囲限界の記載は常に、それぞれのＷｓａ値について本発明により規定される範囲の下限についての条件「０μｍ」などは、技術的意味において理解されるべきであり、すなわち、関連する限界値が記載されている精度の範囲内で公差に関連する偏差も含まれることが、当業者には明らかである。典型的には、実際には、それぞれのＷｓａ値について求められる値の下限は、約０．２μｍ、特に０．２２μｍである。
【実施例】
【００８７】
本発明の効果を証明するために、試験１〜８、１０〜２５、および２７〜３０では、表２に記載の組成を有する溶融物を溶融し、スラブに鋳造した。
【００８８】
表２において、鋼種「Ａ」は、表１に記載の鋼合金に該当する軟質ＩＦ鋼の組成を表し、鋼種「Ｂ」は、表１に記載のＵＬＣ−ＢＨ鋼合金に該当する組成を表し、鋼種「Ｃ」は、表１に記載のＥＬＣ鋼合金に該当する組成を表す。
【００８９】
スラブを、それぞれ、表３に記載の総滞留時間ＧＬＺにわたって、同様に表３に記載のスラブ引き抜き温度Ｂｚｔまで炉内で加熱した。その後、スラブを熱間圧延してそれぞれ熱間圧延ストリップにするために、スラブは従来の熱間圧延プログラムを受けた。熱間圧延の最終ロールパス、すなわち熱間圧延仕上列の最終ロールスタンドで達成される変形ΔｄＦも表３に記載されている。
【００９０】
このようにしてそれぞれの場合に得られたホットストリップ「ＷＢ」を、次いで、同様に本質的に従来の方法で、表３にそれぞれ記載されている対象の種類の鋼に典型的な巻き取り温度ＨＴまで冷却し、熱間圧延の終了後、冷却を０〜４秒以内（冷却法「Ｖ」）または４秒超１５秒以内（冷却法「Ｈ」）に開始した。それぞれの冷却法も表３に示されている。
【００９１】
次いで、このようして得られた熱間圧延ストリップを冷間圧延ストリップＫＢに連続的に冷間圧延した。冷間圧延レベルは７０〜９０％に達した。得られたコールドストリップの厚さは０．５〜１．１ｍｍであった。
【００９２】
冷間圧延後、得られたコールドストリップを溶融亜鉛めっきラインで溶融めっきした。本目的のために、ストリップの表面から塵、油脂、スケール、およびエマルション残留物を除去するためにストリップを最初に洗浄した。次いで、コールドストリップを連続炉で再結晶焼鈍し、次いで、０．２重量％のＡｌ、微量のＦｅおよびＰｂ、残部のＺｎおよび不可避不純物を含む亜鉛浴でコーティングした。従来のエアーナイフシステムによってコーティング厚を１〜１５μｍの値に調整した。
【００９３】
５％変形後のうねりに著しい影響を及ぼす対照値および特性値：  ホットストリップ粒径「ＷＢ粒径」、コールドストリップ集合組織｛１１１｝＜１１０＞「ＫＢ集合組織｛１１１｝＜１１０＞」、コールドストリップ中の析出物の平均サイズ「ＫＢ中の析出物の平均サイズ［ｎｍ］」、コールドストリップの平均Δｒ値「平均Δｒ  ＫＢ」、未変形平鋼製品のＷｓａ（１−５）値「Ｗｓａ０％」；５％変形でマルシニアック（Marciniak）カップに変形した平鋼製品のＷｓａ（１−５−５％）値「Ｗｓａ５％」、Ｗｓａ−０％とＷｓａ−５％との差「ΔＷｓａ」、コーティングのＷｓａ値「Ｗｓａｍｏｄ」、表面下領域Ｈ＿バルクのナノ硬度「ナノ硬度Ｈ＿バルク」；「ナノインデンテーションΔＨ」、冷間圧延されコーティングされたストリップＫＢでそれぞれの場合において測定した、ＨＴＣ測定で測定した６５０℃で２０００秒後に起きる軟化「６５０℃で２０００秒後の軟化のＨＴＣ測定」が表４に記載されている。該当する試験の評価で何の値も求められなかった表の位置には、「＼」のマークが付けられている。
【００９４】
【表１】
2019532172.tif 000002
【００９５】
【表２】
2019532172.tif 000003
【００９６】
【表３】
2019532172.tif 000004
【００９７】
【表４−１】
2019532172.tif 000005
【表４−２】
2019532172.tif 000006
【手続補正書】
【提出日】平成31年4月9日(2019.4.9)
【手続補正１】
【補正対象書類名】明細書
【補正対象項目名】０００９
【補正方法】変更
【補正の内容】
【０００９】
この先行技術に加えて、（重量％で）０．０００５〜０．００３５％のＣ、０．０５％以下のＳｉ、０．１〜０．６％のＭｎ、０．０２％以下のＰ、０．０２％未満のＳ、０．０１％〜０．１０％のＡｌ、０．００３０％以下のＮ、および０．００１０％以上のＢを含有する鋼から冷間圧延平鋼製品を製造するための方法であって、Ｂ含有量およびＮ含有量が、条件Ｂ／Ｎ≦３．０を満たし、ここでＢ／Ｎ＝（Ｂ（質量％））／１０．８１）／（Ｎ（質量％）／１４．０１）であり、鋼合金の残部がＦｅおよび不可避不純物からなる前記方法が、特許文献２から公知である。冷間圧延平鋼製品の構造は、平鋼製品の表面からの距離が平鋼製品の厚さの４分の１に相当する平鋼製品の表面に平行な平面内の（１１１）［１−１０］から（１１１）［−１−１２］方位の７．０以上の平均積分強度ｆによって特徴付けられる。同時に、圧延方向の断面におけるフェライト粒子の平均直径は、少なくとも６．０〜１０．０μｍである。さらに、ヤング率「Ｅ」について、条件ＥＡＶＥ≧２１５ＧＰａ、Ｅ０≧２１０ＧＰａ、Ｅ４５≧２１０ＧＰａ、Ｅ９０≧２１０ＧＰａ、および−０．４≦Δｒ≦０．４が満たされる。一つの例示的な実施形態において、このようなシートを、スラブを１２００℃に加熱し、次いで８８０〜８９０℃の最終熱間圧延温度で熱間圧延することで作製する。得られたホットストリップを５６０〜６５０℃で巻き取り、次いで酸洗処理後、冷間圧延する。その結果、冷間圧延によって達成される変形度は、８６〜９３．５％に達し、そのため、得られるコールドストリップは、０．２２５〜０．２６ｍｍの厚さを有する。次いで、コールドストリップを、３０秒の期間にわたってスルーフィード工程で６６０〜７３０℃で焼鈍する。最後に、焼鈍したコールドストリップは、２．０％の変形度でスキンパス圧延を受ける。この手順の目的は、より高い値のヤング率を有する平鋼製品を製造し、当該シートから形成される部品の高度の剛性を保証することである。しかしながら、このようにして製造された冷間圧延平鋼製品において生じる表面のうねりの問題または表面特性の他の側面は、考慮されていない。
【手続補正２】
【補正対象書類名】明細書
【補正対象項目名】００３０
【補正方法】変更
【補正の内容】
【００３０】
「ΔＨ」は、表面近傍領域のナノ硬度Ｈ＿２５μｍと、バルク硬度とも呼ばれる、より深い領域のナノ硬度Ｈ＿バルクとから計算される差を示す。表面硬度がバルク硬度より大きい場合、ΔＨは正である。バルク硬度が表面硬度より大きい場合、ΔＨは負である。変形中のコールドストリップの不規則な流動性状および結果として生じるうねりを回避するために、ΔＨは−０．３ＭＰａ以上０．４ＭＰａ以下であるべきである。硬度差がより大きい場合には、成形中の表面近傍領域（深さ：０〜２５μｍ）およびより深い（深さ：＞２５μｍ）領域の流動性状に差が見られ得る。硬度が低い領域は、硬度が高い領域と比較してより変形し、その結果、表面にうねりの形態の不均一性を生じさせ得る。
【国際調査報告】
2019532172.tif 000007
2019532172.tif 000008
2019532172.tif 000009
2019532172.tif 000010
2019532172.tif 000011
2019532172.tif 000012